(57)【特許請求の範囲】
【請求項１】
第１の封じ込め容積（３０）を少なくとも部分的に画定する第１の封じ込め層（１４）であって、熱材料を含む、第１の封じ込め層（１４）、
第２の封じ込め容積（２２）を少なくとも部分的に画定する第２の封じ込め層（１６）であって、ガス捕獲材料（７２）を含み、前記第１の封じ込め層が前記第２の封じ込め容積内に配置される、第２の封じ込め層（１６）、及び
第３の封じ込め容積（２４）を少なくとも部分的に画定する第３の封じ込め層（１８）であって、バリスティック材料を含み、前記第２の封じ込め層が前記第３の封じ込め容積内に配置される、第３の封じ込め層（１８）を備え、
前記第２の封じ込め層（１６）が積層構造体（７０）を備え、前記ガス捕獲材料（７２）が前記積層構造体の中に組み込まれる、封じ込めシステム（１０）。
【請求項２】
高エネルギー密度装置（１２）を更に備え、前記高エネルギー密度装置が、少なくとも部分的に前記第１の封じ込め容積内に配置され、前記高エネルギー密度装置が、バッテリ及び燃料電池のうちの１つを備える、請求項１に記載の封じ込めシステム（１０）。
【請求項３】
前記高エネルギー密度装置（１２）が複数のサブユニット（１２Ａ〜Ｄ）を備え、前記第１の封じ込め層（１４）が複数の第１の封じ込めユニット（１４Ａ〜Ｄ）を備え、前記複数のサブユニットの各サブユニットが、少なくとも部分的に、前記複数の第１の封じ込めユニットの関連付けられた第１の封じ込めユニット内に配置される、請求項２に記載の封じ込めシステム（１０）。
【請求項４】
ベース構造体（２０）を更に備え、前記第２の封じ込め層（１６）が前記ベース構造体に連結され、前記第２の封じ込め容積（２２）を画定し、前記第３の封じ込め層（１８）が前記ベース構造体に連結され、前記第３の封じ込め容積（２４）を画定する、請求項１から３のいずれか一項に記載の封じ込めシステム（１０）。
【請求項５】
前記第１の封じ込め層（１４）が、スリーブ、ラップ、及び容器のうちの１つとして構成される、請求項１から４のいずれか一項に記載の封じ込めシステム（１０）。
【請求項６】
前記熱材料がポリマーを含み、前記ポリマーが、
ポリエーテルエーテルケトン、ポリエーテルケトンケトン、ポリエーテルケトン、ポリエーテルケトンエーテルケトンケトン、ポリエーテルイミド、及びそれらの組み合わせから成る群から選択された、
少なくとも１００℃のガラス転移温度を有する熱可塑性ポリマー、
少なくとも１２５℃のガラス転移温度を有する熱可塑性ポリマー、又は
シリコーンを含む、請求項１から５のいずれか一項に記載の封じ込めシステム（１０）。
【請求項７】
前記熱材料が相変化材料（４２、６２）を含み、前記相変化材料（４２、６２）が、
固体と液体との相変化材料、又は
パラフィン、脂肪酸、フェノール、みつろう、キノン、安息香酸、ｐキシレン二塩化物、ケイ酸ナトリウム、リチウム、塩化ナトリウム、及びそれらの組み合わせから成る群から選択された材料を含む、請求項１から６のいずれか一項に記載の封じ込めシステム（１０）。
【請求項８】
前記第１の封じ込め層（１４）がキャリア（４４、６４）を更に備え、前記熱材料が前記キャリアによって支持され、前記キャリアが、
複数のポケット（４６）を画定し、前記熱材料が前記複数のポケット内に受け入れられ、
ポリマーフィルムを備え、又は
金属及び金属酸化物のうちの少なくとも１つから構築されたフレームワークを備え、前記金属酸化物は前記熱材料を含浸させたものである、請求項７に記載の封じ込めシステム（１０）。
【請求項９】
前記積層構造体（７０）がガス透過層（７４）及びガス不透過層（７６）を備え、前記ガス捕獲材料（７２）が、前記ガス透過層と前記ガス不透過層との間に配置され、前記ガス透過層が繊維素材を含み、前記ガス不透過層がポリマー材料を含む、請求項８に記載の封じ込めシステム（１０）。
【請求項１０】
前記ガス捕獲材料（７２）が吸着剤を含み、前記吸着剤が、
金属有機フレームワーク及びゼオライトのうちの少なくとも１つ、又は
水素選択吸着剤、二酸化炭素選択吸着剤、及び炭化水素選択吸着剤のうちの少なくとも１つを含む、請求項１から９のいずれか一項に記載の封じ込めシステム（１０）。
【請求項１１】
支持構造体（８２）を更に備え、前記第２の封じ込め層（１６）が前記支持構造体によって支持される、請求項１から１０のいずれか一項に記載の封じ込めシステム（１０）。
【請求項１２】
前記バリスティック材料が膨張性材料（１０２）を含み、前記第３の封じ込め層（１８）が積層構造体（１００、１２０）を備え、前記膨張性材料が前記積層構造体の中に組み込まれ、前記積層構造体が少なくとも１つの内張り層を備え、前記内張り層が前記膨張性材料に付けられる、請求項１から１１のいずれか一項に記載の封じ込めシステム（１０）。
【請求項１３】
前記バリスティック材料が、複数の重なった層の構造体及びパラアラミド合成繊維素材のうちの少なくとも１つであるバリスティック繊維素材を含む、請求項１から１２のいずれか一項に記載の封じ込めシステム（１０）。
【請求項１４】
支持構造体（１４０）を更に備え、前記第３の封じ込め層（１８）が前記支持構造体によって支持される、請求項１から１３のいずれか一項に記載の封じ込めシステム（１０）。
【発明の詳細な説明】
【技術分野】
【０００１】
本出願は、リチウムイオンバッテリなどの高エネルギー密度装置に関し、特に、そのような高エネルギー密度装置を熱暴走などの故障イベントにおいて封じ込めるためのシステム及び方法に関する。
【背景技術】
【０００２】
再充電可能なバッテリは、航空機上及び電子装置（例えば、コンピュータ及び携帯電話）内などの様々な用途で使用される。様々な種類の再充電可能なバッテリが市場で購入可能である一方で、コバルト酸リチウム（ＬｉＣｏＯ２）バッテリなどのリチウムイオンバッテリは、それらの比較的高いエネルギー密度及び部分的な充電後のバッテリメモリの欠乏のために、一般に使用されている。
【０００３】
リチウムイオンバッテリは、負荷の下で及び充電中に熱を生成することが知られている。したがって、バッテリの使用がリチウムイオンバッテリによって提供される高エネルギー密度から利益を得る場合に、熱管理が一般的に採用される。リチウムイオンバッテリの熱管理の一実施例は、リチウムイオンバッテリの様々なセルを物理的に分離することを含む。リチウムイオンバッテリの熱管理の別の一実施例は、高圧に耐えることができる筐体内にリチウムイオンバッテリを格納することを含む。熱管理の別の一実施例は、過熱を経験したいずれのセルもシャットダウンされ得るように、リチウムイオンバッテリの各々のセルの温度をモニターすることを含む。
【０００４】
進歩が既に実現しているにもかかわらず、当業者は、リチウムイオンバッテリの封じ込めの分野において、研究開発の努力を継続している。
【発明の概要】
【０００５】
一実施形態では、開示される封じ込めシステムが、第１の封じ込め容積を少なくとも部分的に画定する第１の封じ込め層であって、熱材料（ｔｈｅｒｍａｌ  ｍａｔｅｒｉａｌ）を含む、第１の封じ込め層、第２の封じ込め容積を少なくとも部分的に画定する第２の封じ込め層であって、ガス捕獲材料を含み、第１の封じ込め層が第２の封じ込め容積内に配置される、第２の封じ込め層、及び第３の封じ込め容積を少なくとも部分的に画定する第３の封じ込め層であって、バリスティック材料（ｂａｌｌｉｓｔｉｃ  ｍａｔｅｒｉａｌ）を含み、第２の封じ込め層が第３の封じ込め容積内に配置される、第３の封じ込め層を含み得る。
【０００６】
別の一実施形態では、開示される封じ込めシステムが、第１の封じ込め容積を少なくとも部分的に画定する第１の封じ込め層であって、熱材料を含む、第１の封じ込め層、及び第２の封じ込め容積を少なくとも部分的に画定する第２の封じ込め層であって、ガス捕獲材料を含み、第１の封じ込め層が第２の封じ込め容積内に配置される、第２の封じ込め層を含み得る。
【０００７】
別の一実施形態では、開示される封じ込めシステムが、第１の封じ込め容積を少なくとも部分的に画定する第１の封じ込め層であって、熱材料を含む、第１の封じ込め層、及び第３の封じ込め容積を少なくとも部分的に画定する第３の封じ込め層であって、バリスティック材料を含み、第１の封じ込め層が第３の封じ込め容積内に配置される、第３の封じ込め層を含み得る。
【０００８】
別の一実施形態では、開示される封じ込めシステムが、第２の封じ込め容積を少なくとも部分的に画定する第２の封じ込め層であって、ガス捕獲材料を含む、第２の封じ込め層、及び第３の封じ込め容積を少なくとも部分的に画定する第３の封じ込め層であって、バリスティック材料を含み、第２の封じ込め層が第３の封じ込め容積内に配置される、第３の封じ込め層を含み得る。
【０００９】
別の一実施形態では、開示される封じ込めシステムが、第１の封じ込め容積を少なくとも部分的に画定する第１の封じ込め層であって、熱材料を含む、第１の封じ込め層、及び第１の封じ込め容積内に少なくとも部分的に受け入れられる高エネルギー密度装置を含み得る。
【００１０】
別の一実施形態では、開示される封じ込めシステムが、第２の封じ込め容積を少なくとも部分的に画定する第２の封じ込め層であって、ガス捕獲材料を含む、第２の封じ込め層、及び第２の封じ込め容積内に少なくとも部分的に受け入れられる高エネルギー密度装置を含み得る。
【００１１】
別の一実施形態では、開示される封じ込めシステムが、第３の封じ込め容積を少なくとも部分的に画定する第３の封じ込め層であって、バリスティック材料を含む、第３の封じ込め層、及び第３の封じ込め容積内に少なくとも部分的に受け入れられる高エネルギー密度装置を含み得る。
【００１２】
別の一実施形態では、開示される封じ込めシステムが、第１の封じ込め容積を少なくとも部分的に画定する第１の封じ込め層であって、相変化材料及びキャリア（ｃａｒｒｉｅｒ）を含み、相変化材料がキャリアによって支持される、第１の封じ込め層、第２の封じ込め容積を少なくとも部分的に画定する第２の封じ込め層であって、第１の封じ込め層が第２の封じ込め容積内に配置され、ガス透過層、ガス不透過層、及びガス透過層とガス不透過層との間に配置されたガス捕獲材料を含む、第２の封じ込め層、並びに第３の封じ込め容積を少なくとも部分的に画定する第３の封じ込め層であって、第２の封じ込め層が第３の封じ込め容積内に配置され、内張り材料及び内張り材料に連結された膨張性材料（ｄｉｌａｔａｎｔ  ｍａｔｅｒｉａｌ）を含む、第３の封じ込め層を含み得る。
【００１３】
更に別の一実施形態では、開示される封じ込め方法が、（１）高エネルギー密度装置を提供するステップ、（２）高エネルギー密度装置を、少なくとも部分的に、熱材料を含む第１の封じ込め層内に囲い込むステップ、（３）第１の封じ込め層を、ガス捕獲材料を含む第２の封じ込め層内に囲い込むステップ、及び（４）第２の封じ込め層を、バリスティック材料を含む第３の封じ込め層内に囲い込むステップを含み得る。
【００１４】
高エネルギー密度装置のための開示される封じ込めシステム及び方法の他の実施形態は、以下の詳細な説明、添付の図面、及び別記の特許請求の範囲により、明確になるであろう。
【図面の簡単な説明】
【００１５】
【図１】高エネルギー密度装置のための本開示の封じ込めシステムの一実施形態の概略断面図である。
【図２】複数のセルを有する高エネルギー密度装置に適用されるように示される、図１の封じ込めシステムの第１の封じ込め層の平面図である。
【図３】図２で示された第１の封じ込め層の側面図である。
【図４】図１の封じ込めシステムの第１の封じ込め層の一態様の断面図である。
【図５】図１の封じ込めシステムの第１の封じ込め層の別の一態様の斜視図である。
【図６】図５で示された第１の封じ込め層の拡大された立面図である。
【図７】図１の封じ込めシステムの第２の封じ込め層の断面図である。
【図８】第１の封じ込め層を覆う第２の封じ込め層を支持するための支持構造体の概略側面図である。
【図９】図８の支持構造体を覆って配置された第２の封じ込め層の概略側面図である。
【図１０】図１の封じ込めシステムの第３の封じ込め層の一態様の断面図である。
【図１１】図１の封じ込めシステムの第３の封じ込め層の別の一態様の断面図である。
【図１２】第２の封じ込め層を覆う第３の封じ込め層を支持するための支持構造体の概略側面図である。
【図１３】図１２の支持構造体を覆って配置された第３の封じ込め層の概略側面図である。
【図１４】高エネルギー密度装置のための本開示の封じ込め方法の一実施形態を描くフロー図である。
【図１５】航空機の製造及び保守方法のフロー図である。
【図１６】航空機のブロック図である。
【発明を実施するための形態】
【００１６】
図１を参照すると、高エネルギー密度装置１２のための、概して１０で指定される、封じ込めシステムの一実施形態が開示されている。高エネルギー密度装置１２は、封じ込めシステム１０内に配置され得る。したがって、封じ込めシステム１０は、少なくとも部分的に、高エネルギー密度装置１２から発散している熱、ガス、液体、及び／又は固体（例えば、粒子若しくはバルクピース（ｂｕｌｋ  ｐｉｅｃｅ））を封じ込め得る。
【００１７】
本明細書で使用されるように、「高エネルギー密度装置」は、広く、貯蓄であれ生成であれ、比較的高い量の装置の単位容積（又は質量）当たりの電気エネルギーを生み出す、任意の電気エネルギー源を指す。非限定的な一実施例として、高エネルギー密度装置１２は、リチウムイオンバッテリなどのバッテリであり得る。別の非限定的な一実施例として、高エネルギー密度装置１２は、プロトン交換膜燃料電池又は固体酸化物燃料電池などの燃料電池であり得る。更に別の非限定的な一実施例として、高エネルギー密度装置１２は、超コンデンサであり得る。
【００１８】
封じ込めシステム１０は、第１の封じ込め層１４、第２の封じ込め層１６、及び／又は第３の封じ込め層１８を含む。第２の封じ込め層１６は、第３の封じ込め層１８内に配置され得る。第１の封じ込め層１４は、第２の封じ込め層１６内に配置され得る。高エネルギー密度装置１２は、第１の封じ込め層１４内に配置され得る。
【００１９】
３つの封じ込め層（第１の封じ込め層１４、第２の封じ込め層１６、及び第３の封じ込め層１８）を有する封じ込めシステム１０が示され説明される一方で、本開示の範囲から逸脱することなく、１以上の追加の封じ込め層が、封じ込めシステム１０に組み込まれ得る。追加の封じ込め層は、第１の封じ込め層１４、第２の封じ込め層１６、又は第３の封じ込め層１８と同じ（又は類似の）機能性を有し得る。代替的に、追加の層の機能性は、第１、第２、及び第３の封じ込め層１４、１６、１８の機能性とは異なり得る。
【００２０】
更に、３つの封じ込め層（第１の封じ込め層１４、第２の封じ込め層１６、及び第３の封じ込め層１８）を有する封じ込めシステム１０が示され説明される一方で、３つの開示された封じ込め層１４、１６、１８よりも少ない封じ込め層を有する封じ込めシステム１０を使用することによって利益が取得され得る。そのような変更は、本開示の範囲からの逸脱をもたらさないだろう。例えば、一変形例では、封じ込めシステム１０が、第１の封じ込め層１４及び第２の封じ込め層１６のみを含む。別の一変形例では、封じ込めシステム１０が、第１の封じ込め層１４及び第３の封じ込め層１８のみを含む。別の一変形例では、封じ込めシステム１０が、第２の封じ込め層１６及び第３の封じ込め層１８のみを含む。更に別の変形例では、封じ込めシステム１０が、第１の封じ込め層１４のみ、第２の封じ込め層１６のみ、又は第３の封じ込め層１８のみなどの１つだけの封じ込め層を含む。
【００２１】
図１で示されているように、本開示の封じ込めシステム１０は、ベース構造体２０に取り付けられ得る。例えば、封じ込めシステム１０の封じ込め層１４、１６、１８の１以上が、ベース構造体２０に連結され得る。ベース構造体２０は、航空機のカーゴフロアなどの床であり、又は取り付けベース、プレート、ブラケット、若しくはボードなどの、高エネルギー密度装置１２と共に使用されるように特に設計された構造体であり得る。
【００２２】
特定の一構成では、本開示の封じ込めシステム１０が、第２及び第３の封じ込め層１６、１８を介してベース構造体２０に取り付けられ得る。例えば、第２の封じ込め層１６は、第２の封じ込め層１６及びベース構造体２０の両方が、第２の封じ込め容積２２を画定するように、ベース構造体２０に固定的に連結され得る。第２の封じ込め容積２２は、第１の封じ込め層１４及び高エネルギー密度装置１２を含み得る。更に、第３の封じ込め層１８は、第３の封じ込め層１８及びベース構造体２０の両方が、第３の封じ込め容積２４を画定するように、ベース構造体２０に固定的に連結され得る。第３の封じ込め容積２４は、第２の封じ込め層１６、第１の封じ込め層１４、及び高エネルギー密度装置１２を含み得る。
【００２３】
ベース構造体２０と第２及び第３の封じ込め層１６、１８との間の連結は、機械的ファスナ、接着剤、及びそれらと同様なものを用いて行われ得る。例えば、ブラケット２６（例えば、Ｌ形状のブラケット）及びボルト２８が使用され、第２及び第３の封じ込め層１６、１８をベース構造体２０に連結し得る。任意選択的に、ガスケット又は密封剤などの（図示せぬ）密封材料が、ベース構造体２０と第２及び第３の封じ込め層１６、１８との間に配置され、それらの間の気密な連結を保証し得る。
【００２４】
代替的に、ベース構造体２０が封じ込めシステム１０の第２の封じ込め容積２２及び第３の封じ込め容積２４の少なくとも一部分を画定するよりもむしろ、封じ込め容積２２、２４は、封じ込めシステム１０によって完全に画定され得る。例えば、第２の封じ込め容積２２は、第２の封じ込め層１６によって完全に画定され、第３の封じ込め容積２４は、第３の封じ込め層１８によって完全に画定され得る。
【００２５】
更に図１を参照すると、高エネルギー密度装置１２は、少なくとも部分的に、第１の封じ込め層１４内に囲い込まれ得る。したがって、第１の封じ込め層１４は、少なくとも部分的に、第１の封じ込め容積３０を画定し、高エネルギー密度装置１２は、少なくとも部分的に、第１の封じ込め容積３０内に受け入れられ得る。
【００２６】
高エネルギー密度装置１２と第１の封じ込め層１４との間にはギャップＧが存在し得る。断熱材料又は熱伝導材料などの他の材料をギャップＧ内に導入することも考慮されるが、ギャップＧは周囲空気で満たされ得る。ギャップＧが図１で示される一方で、ギャップＧを（除去できないのであれば）最小化するためのステップがとられ得る。例えば、高エネルギー密度装置１２は、第１の封じ込め層１４内に接近した状態で受け入れられ得る。
【００２７】
第１の封じ込め層１４は、様々な構成を想定し得る。一実施例として、第１の封じ込め層１４は、高エネルギー密度装置１２の少なくとも一部分を覆って受け入れられ得るスリーブとして構成され得る。別の一実施例として、第１の封じ込め層１４は、高エネルギー密度装置１２の少なくとも一部分を包み得るラップ（ｗｒａｐ）として構成され得る。更に別の一実施例として、第１の封じ込め層１４は、少なくとも部分的に、高エネルギー密度装置１２を受け入れ得る、箱などの容器として構成され得る。
【００２８】
図２及び図３を参照すると、特定の一用途では、図１で単一のブロックとして示される高エネルギー密度装置１２が、複数のサブユニット１２Ａ、１２Ｂ、１２Ｃ、１２Ｄを有し得る。サブユニット１２Ａ、１２Ｂ、１２Ｃ、１２Ｄは、直列又は並列などに電気的に相互接続され得る。４つのサブユニット１２Ａ、１２Ｂ、１２Ｃ、１２Ｄが図２及び図３で示される一方で、４つよりも少ないサブユニットを有する高エネルギー密度装置１２、又は４つよりも多いサブユニットを有する高エネルギー密度装置１２も使用され得る。
【００２９】
高エネルギー密度装置１２が複数のサブユニット１２Ａ、１２Ｂ、１２Ｃ、１２Ｄを有する場合に、第１の封じ込め層１４は、複数の第１の封じ込めユニット１４Ａ、１４Ｂ、１４Ｃ、１４Ｄを含み得る。第１の封じ込めユニット１４Ａ、１４Ｂ、１４Ｃ、１４Ｄの数は、サブユニット１２Ａ、１２Ｂ、１２Ｃ、１２Ｄの数と実質的に等しくなり得る。したがって、高エネルギー密度装置１２の各サブユニット１２Ａ、１２Ｂ、１２Ｃ、１２Ｄは、第１の封じ込め層１４の関連付けられた第１の封じ込めユニット１４Ａ、１４Ｂ、１４Ｃ、１４Ｄ内に囲い込まれ得る。代替的に、第１の封じ込めユニット１４Ａ、１４Ｂ、１４Ｃ、１４Ｄの数は、サブユニット１２Ａ、１２Ｂ、１２Ｃ、１２Ｄの数未満であり得る。したがって、高エネルギー密度装置１２の２以上のサブユニット１２Ａ、１２Ｂ、１２Ｃ、１２Ｄが、第１の封じ込め層１４の同じ第１の封じ込めユニット１４Ａ、１４Ｂ、１４Ｃ、１４Ｄ内に囲い込まれ得る。
【００３０】
特定の非限定的な一実施例として、高エネルギー密度装置１２は、リチウムイオンバッテリ（例えば、コバルト酸リチウム（ＬｉＣｏＯ２）バッテリ）などのバッテリであり得る。したがって、高エネルギー密度装置１２は、複数の電気的に相互接続された電気化学セル（サブユニット）１２Ａ、１２Ｂ、１２Ｃ、１２Ｄを含み得る。バッテリ（高エネルギー密度装置）１２の各セル（サブユニット）１２Ａ、１２Ｂ、１２Ｃ、１２Ｄは、第１の封じ込め層１４の関連付けられた第１の封じ込めユニット１４Ａ、１４Ｂ、１４Ｃ、１４Ｄ内に囲い込まれ（例えば、ラップされ）得る。
【００３１】
第１の封じ込め層１４は、熱材料から形成され得る（又は熱材料を含み得る）。したがって、高エネルギー密度装置１２から発散している熱は、熱伝導などの手段によって、第１の封じ込め層１４の熱材料に伝達され得る。熱材料の組成は、第１の封じ込め層１４が、第１の封じ込め層１４の外側へ（例えば、第２の封じ込め層１６及びその他へ）熱を直ちに伝達することなしに、高エネルギー密度装置１２から発散している熱を吸収し得るように選択され得る。したがって、第１の封じ込め層１４は、高エネルギー密度装置１２から発散している熱を封じ込めるように機能し得る。
【００３２】
図２及び図３で示されるように、高エネルギー密度装置１２が、複数のサブユニット１２Ａ、１２Ｂ、１２Ｃ、１２Ｄを含む場合に、第１の封じ込め層１４の熱材料は、高エネルギー密度装置１２の１つのサブユニットから発散している熱が他のサブユニットへ伝達されることを抑止し得る。したがって、第１の封じ込め層１４は、高エネルギー密度装置１２の様々なサブユニット１２Ａ、１２Ｂ、１２Ｃ、１２Ｄを互いから熱的に孤立させるようにも機能し得る。
【００３３】
第１の実施態様では、第１の封じ込め層１４の熱材料が、高温ポリマーなどのポリマーであり得る（又は含み得る）。したがって、熱材料は、高温に耐えることができる一方で、第１の封じ込め層１４に断熱特性を与え得る。
【００３４】
第１の封じ込め層１４の熱材料として使用されることが適切な高温ポリマーは、ポリマー材料の実質的な軟化を経験することなしに、少なくとも約１００℃の温度まで加熱されることができる。一実施例として、高温ポリマー熱材料は、ポリマー材料の実質的な軟化を経験することなしに、少なくとも約１５０℃の温度まで加熱されることができる。別の一実施例として、高温ポリマー熱材料は、ポリマー材料の実質的な軟化を経験することなしに、少なくとも約２００℃の温度まで加熱されることができる。別の一実施例として、高温ポリマー熱材料は、ポリマー材料の実質的な軟化を経験することなしに、少なくとも約３００℃の温度まで加熱されることができる。別の一実施例として、高温ポリマー熱材料は、少なくとも約１００℃のガラス転移温度を有する熱可塑性ポリマーであり得る。別の一実施例として、高温ポリマー熱材料は、少なくとも約１２５℃のガラス転移温度を有する熱可塑性ポリマーであり得る。更に別の一実施例として、高温ポリマー熱材料は、少なくとも約１５０℃のガラス転移温度を有する熱可塑性ポリマーであり得る。
【００３５】
第１の実施態様の第１の表現では、第１の封じ込め層１４の熱材料が、ポリアリールエーテルケトンであり得る（又は含み得る）。改変されたポリアリールエーテルケトンの使用も考えられる。ポリアリールエーテルケトンは、高温においてそれらの強度を保持することが知られている熱可塑性ポリマーである。実際、様々なポリアリールエーテルケトンが、航空機での使用を認められ、実際に使用されてきた。
【００３６】
様々なポリアリールエーテルケトン及び関連する熱可塑性ポリマーが、第１の封じ込め層１４の熱材料として使用され得る。特定の非限定的な一実施例として、第１の封じ込め層１４は、ポリエーテルエーテルケトン（ＰＥＥＫ）から形成され得る（又は含み得る）。別の特定の非限定的な一実施例として、第１の封じ込め層１４は、ポリエーテルケトンケトン（ＰＥＫＫ）から形成され得る（又は含み得る）。別の特定の非限定的な一実施例として、第１の封じ込め層１４は、ポリエーテルケトン（ＰＥＫ）から形成され得る（又は含み得る）。別の特定の非限定的な一実施例として、第１の封じ込め層１４は、ポリエーテルケトンエーテルケトンケトン（ＰＥＫＥＫＫ）から形成され得る（又は含み得る）。更に別の特定の非限定的な一実施例として、第１の封じ込め層１４は、ポリエーテルイミド（ＰＥＩ）から形成され得る（又は含み得る）。
【００３７】
第１の実施態様の第２の表現では、第１の封じ込め層１４の熱材料が、高温シリコーンなどのシリコーンであり得る（又は含み得る）。高温シリコーンは、比較的低い熱伝導率を有し、したがって、高エネルギー密度装置１２から発散している熱を第１の封じ込め層１４内に封じ込めることができる。高温シリコーンは高温に耐えることができるので、高温シリコーンから第１の封じ込め層１４を形成することは、高エネルギー密度装置１２が、高温で、第１の封じ込め層１４内に囲い込まれたままであることを保証し得る。
【００３８】
様々な高温シリコーンが、第１の封じ込め層１４の熱材料として使用され得る。特定の非限定的な一実施例として、第１の封じ込め層１４は、室温でゴム状になる（ＲＴＶ）シリコーンから形成され得る（又は含み得る）。別の特定の非限定的な一実施例として、第１の封じ込め層１４は、高温でゴム状になる（ＨＴＶ）シリコーンから形成され得る（又は含み得る）。別の特定の非限定的な一実施例として、第１の封じ込め層１４は、シリコーンフォームから形成され得る（又は含み得る）。
【００３９】
第１の封じ込め層１４は、様々な技術を使用して、ポリマー熱材料から形成され得る。一実施例として、ポリマー熱材料は、（例えば、射出成形によって）成形され、望ましい形状及びサイズを有する固形物（例えば、高エネルギー密度装置１２を接近した状態で受け入れるようにサイズ決定された容器又はスリーブ）を形成する。別の一実施例として、ポリマー熱材料は、比較的薄いシート又はフィルムへ成型され、シート／フィルムが高エネルギー密度装置１２をラップするように使用され得る。シート／フィルムのラップは、第１の封じ込め層１４を形成し得る。更に別の一実施例として、ポリマー熱材料が最初は液体状であり、高エネルギー密度装置１２がポリマー熱材料の中に浸され、それによって、高エネルギー密度装置１２上にポリマーコーティングを形成し得る。硬化した後に、ポリマーコーティングは、第１の封じ込め層１４を形成し得る。
【００４０】
第２の実施態様では、第１の封じ込め層１４の熱材料が、相変化材料であり得る（又は含み得る）。例えば、相変化材料は、２５℃の温度及び１気圧の圧力の下で固体であり得る。相変化材料の温度が上がると、相変化材料は、その融点に達し、溶け始める。更なる加熱は、相変化材料が完全に固体相から液体相へと変換されてしまうまで、相変化材料の温度を増加させない。固体から液体への遷移の間に吸収される熱の量は、その融解熱のみならず使用されている相変化材料の量に依存する。ほとんどの相変化材料の融解熱は、約１０００ｋＪ／ｋｇから約５ｋＪ／ｋｇまでの範囲内に含まれ得る。
【００４１】
第２の実施態様の第１の表現では、第１の封じ込め層１４の熱材料が、有機相変化材料であり得る（又は含み得る）。非限定的な一実施例として、相変化材料を含む第１の封じ込め層１４は、パラフィン（ｐａｒａｆｆｉｎ）から形成され得る（又は含み得る）。別の非限定的な一実施例として、相変化材料を含む第１の封じ込め層１４は、１４から３４までの炭素原子を有し、且つ５℃から７６℃までの範囲内に含まれる融点を有する脂肪酸などの、脂肪酸から形成され得る（又は含み得る）。別の非限定的な一実施例として、相変化材料を含む第１の封じ込め層１４は、みつろうから形成され得る（又は含み得る）。別の非限定的な一実施例として、相変化材料を含む第１の封じ込め層１４は、キノン（ｑｕｉｎｏｎｅ）から形成され得る（又は含み得る）。別の非限定的な一実施例として、相変化材料を含む第１の封じ込め層１４は、安息香酸から形成され得る（又は含み得る）。更に別の非限定的な一実施例として、相変化材料を含む第１の封じ込め層１４は、ｐキシレン二塩化物（ｐ‐ｘｙｌｅｎｅ  ｄｉｃｈｌｏｒｉｄｅ）から形成され得る（又は含み得る）。
【００４２】
第２の実施態様の第２の表現では、第１の封じ込め層１４の熱材料が、無機相変化材料であり得る（又は含み得る）。非限定的な一実施例として、相変化材料を含む第１の封じ込め層１４は、ケイ酸ナトリウムから形成され得る（又は含み得る）。別の非限定的な一実施例として、相変化材料を含む第１の封じ込め層１４は、リチウムから形成され得る（又は含み得る）。更に別の非限定的な一実施例として、相変化材料を含む第１の封じ込め層１４は、塩化ナトリウムから形成され得る（又は含み得る）。
【００４３】
様々な市販の相変化材料が、第１の封じ込め層１４の熱材料として使用され得る。適切な一実施例は、ミネソタ州プリマスのＥｎｔｒｏｐｙ  Ｓｏｌｕｔｉｏｎｓ，  Ｉｎｃ．から販売されているＰｕｒｅＴｅｍｐ‐５３である。別の適切な一実施例は、これもＥｎｔｒｏｐｙ  Ｓｏｌｕｔｉｏｎｓ，  Ｉｎｃ．から販売されているＰｕｒｅＴｅｍｐ‐１０３である。別の適切な一実施例は、スウェーデン国シェーブデのＣｌｉｍａｔｏｒ  Ｓｗｅｄｅｎ  ＡＢから販売されているＣｌｉｍｓｅｌＴＭ  Ｃ７０である。更に別の適切な一実施例は、英国ケンブリッジシャー州のＰｈａｓｅ  Ｃｈａｎｇｅ  Ｍａｔｅｒｉａｌ  Ｐｒｏｄｕｃｔｓ  Ｌｔｄ．から販売されているＰｌｕｓ‐ＩＣＥＴＭ  Ｓ８９である。
【００４４】
相変化材料それ自身が、第１の封じ込め層１４を形成し得る。例えば、第１の封じ込め層１４は、少なくとも部分的に高エネルギー密度装置１２を受け入れることができる、みつろうから形成（例えば、成型）された容器（例えば、箱）であり得る。しかしながら、相変化材料は、（例えば、固体と液体との）相変化を経験し得るので、相変化材料は、キャリアによって（例えば、キャリア上で又はキャリア内で）支持され得る。様々な技術が使用されて、相変化材料を第１の封じ込め層１４との関連で支持することができる。
【００４５】
図４を参照すると、例示的な一構成では、第１の封じ込め層１４が、相変化材料４２などの熱材料が組み込まれたところのシート４０として構成され得る。シート４０は、キャリア４４及びキャリア４４によって支持された相変化材料４２を含み得る。キャリア４４はポケット４６を画定し、ポケット４６は相変化材料４２で満たされ得る。
【００４６】
キャリア４４は、第１の層５０と第２の層５２との間にポケット４６を画定するように第２の層５２に連結された第１の層５０を含む、積層構造体４８として構築され得る。相変化材料４２は、キャリア４４によって画定されたポケット４６内に含まれ得る。一般的で非限定的な一実施例として、積層構造体４８の第１及び第２の層５０、５２は、ラミネート加工、ヒートシーリング（ｈｅａｔ  ｓｅａｌｉｎｇ）、接着剤、又はそれらと同様なものなどによって共に連結されたポリマーフィルムであり得る。様々なポリマーフィルムが使用され得る。特定の非限定的な一実施例として、積層構造体４８の第１及び第２の層５０、５２は、ポリエチレンから形成され、第１のポリエチレン層５０が第２のポリエチレン層５２にヒートシールされ、ポケット４６を画定し、相変化材料４２をポケット４６内に封じ込め得る。
【００４７】
図５及び図６を参照すると、別の例示的な一構成では、第１の封じ込め層１４が、相変化材料６２（図６）などの熱材料がその上に（又はその中に）組み込まれたところの本体６０として構成され得る。本体６０は、キャリア６４（図６）及び相変化材料６２を含み得る。相変化材料６２は、キャリア６４によって支持され得る。
【００４８】
キャリア６４は、剛性（又は半剛性）フレームワーク（ｆｒａｍｅｗｏｒｋ）などの、相変化材料６２を支持することができるフレームワークであり得る。一般的で非限定的な一実施例として、キャリア６４はメッシュ（ｍｅｓｈ）であり得る。メッシュは、金属及び／又は金属酸化物などの様々な材料から形成され、それによって、キャリア６４を熱劣化に耐えられるようにすることができる。特定の非限定的な一実施例として、キャリア６４は、アルミニウム酸化物（ＡｌＯ２）から形成されたメッシュであり得る。別の一般的で非限定的な一実施例として、キャリア６４は繊維素材（ｆａｂｒｉｃ）であり得る。繊維素材は、金属酸化物及び又は高温ポリマーなどの様々な材料から形成され得る。別の特定の非限定的な一実施例として、キャリア６４はアルミニウム酸化物（ＡｌＯ２）の繊維素材であり得る。
【００４９】
このようにして、キャリア６４は、本体６０の形状を画定し得る。図５で示されるように、本体６０は、その内部に高エネルギー密度装置１２を接近した状態で受け入れるようにサイズ決定され形作られた容器（例えば、直線的な容器）として構成され得る。しかしながら、本体６０の他の構成（例えば、高エネルギー密度装置１２に対して配置され得るシート又はパッチ）も考えられ得る。
【００５０】
相変化材料６２は、キャリア６４上に（又は中に）組み込まれ得る。非限定的な一実施例として、相変化材料６２は、図６で示されるように、キャリア６４上に被覆（コーティング）され得る。キャリア６４のコーティングは、噴霧、浸漬、又はそれらと同様なものなどの様々な技術を使用して取得され得る。別の非限定的な一実施例として、相変化材料６２は、キャリア６４が多孔性又は半多孔性の材料（例えば、金属酸化物繊維素材）から形成された場合などに、キャリア６４に含浸され得る。相変化材料６２をキャリア６４に含浸させることは、ソーキング（ｓｏａｋｉｎｇ）などの様々な技術を使用して達成され得る。
【００５１】
図１に戻って参照すると、高エネルギー密度装置１２及び第１の封じ込め層１４は、第２の封じ込め層１６内に囲い込まれ得る。したがって、高エネルギー密度装置１２及び第１の封じ込め層１４は、第２の封じ込め層１６によって画定された第２の封じ込め容積２２の一部分を占め得る。しかしながら、第２の封じ込め容積２２は、高エネルギー密度装置１２及び第１の封じ込め層１４によって占められた空間の容積よりも大きい可能性があり、それによって、第１の封じ込め層１４と第２の封じ込め層１６との間に隙間２３を残す。
【００５２】
任意選択的に、１以上のセンサ２５が、第２の封じ込め層１６の隙間２３を感知するように配置され得る。一実施例として、センサ２５は、水素センサ、二酸化炭素センサ、一酸化炭素センサ、及び／又は炭化水素センサなどの、ガスセンサであり得る。別の一実施例として、センサ２５は温度センサであり得る。更に別の一実施例として、センサ２５は圧力センサであり得る。
【００５３】
第２の封じ込め層１６は、様々な構成を想定し得る。図１で示されるように、特定の一構成では、第２の封じ込め層１６が、ベース構造体２０上に支持されたドームとして構築され得る。図１で、ドーム形状の第２の封じ込め層１６が、円弧状の断面を有するように示されている一方で、円形状（例えば、半球ドーム）などの様々な代替的断面が考えられる。任意の特定の理論に限定されることなく、ドーム形状の第２の封じ込め層１６は、別の非ドーム形状の構成を有する第２の封じ込め層１６よりも大きいバリスティック統合性（ｂａｌｌｉｓｔｉｃ  ｉｎｔｅｇｒｉｔｙ）を有し得る。とは言うものの、第２の封じ込め層１６を非ドーム形状の構成へと構築することは、本開示の範囲から逸脱しない。
【００５４】
第２の封じ込め層１６は、ガス捕獲材料（ｇａｓ  ｃａｐｔｕｒｉｎｇ  ｍａｔｅｒｉａｌ）から形成され得る（又は含み得る）。したがって、（全てのガスを網羅しないが）高エネルギー密度装置１２から発散している特定のガスは、吸着又は吸収などの手段により、第２の封じ込め層１６によって捕獲され得る。第２の封じ込め層１６は、高エネルギー密度装置１２から発散しているガスが、第２の封じ込め層１６に入りガス捕獲材料と接触するが、第２の封じ込め層１６を貫通し得ない（例えば、第３の封じ込め層１８及びその他へ至らない）ように構築され得る。そのようにして、第２の封じ込め層１６は、高エネルギー密度装置１２から発散しているガスを封じ込めるように機能し得る。
【００５５】
図７を参照すると、第２の封じ込め層１６は、ガス捕獲材料７２、ガス透過層７４、及びガス不透過層７６を含み得る積層構造体７０として形成され得る。ガス捕獲材料７２は、ガス透過層７４とガス不透過層７６との間に配置され得る。ガス透過層７４は、第２の封じ込め層１６のインボード側７８を画定し、一方、ガス不透過層７６は、第２の封じ込め層１６のアウトボード側８０を画定し得る。
【００５６】
ガス捕獲材料層７２の断面厚さＴＧは、設計留意点であり、他の潜在的な要因の中でとりわけ、ガス捕獲材料層７２の組成、使用される高エネルギー密度装置１２（図１）の種類、及び封じ込めシステム１０の全体的なサイズなどの、様々な要因によって影響を受け得る。例えば、ガス捕獲材料層７２の断面厚さＴＧは、約０．５ｃｍから約１５ｃｍまでの範囲内であり、例えば、約１ｃｍから約１０ｃｍまでであり、又は約２ｃｍから約８ｃｍまでであり得る。
【００５７】
本開示の範囲から逸脱することなく、追加の層が、第２の封じ込め層１６の積層構造体７０内に含まれ得る。例えば、一変形例では、積層構造体７０が、複数の交互に現れるガス透過層７４及びガス捕獲材料層７２を含み得る。
【００５８】
このようにして、矢印Ａによって示されるように、高エネルギー密度装置１２（図１）から発散しているガスは、ガス透過層７４を通過して、第２の封じ込め層１６のインボード側７８の積層構造体７０の中へ入り得る。一旦、積層構造体７０の内側へ入ると、ガスは、ガス捕獲材料７２と接触し得る。ガス不透過層７６は、第２の封じ込め層１６のアウトボード側８０から外へガスが通過することを（完全には妨げられないとしても）抑止し得る。
【００５９】
様々な材料が使用されて、第２の封じ込め層１６の積層構造体７０のガス透過層７４を形成し得る。一般的で非限定的な一実施例として、ガス透過層７４は、織物又不織布などの繊維素材から形成され得る（又は含み得る）。特定の非限定的な一実施例として、ガス透過層７４は、金属酸化物繊維の繊維素材から形成され得る（又は含み得る）。当業者は、様々な金属酸化物繊維が、概して、劣化することなしに高温に耐え得ることを理解するだろう。適切な金属酸化物繊維は、アルミナ（Ａｌ２Ｏ３）繊維、シリカ（ＳｉＯ２）繊維、及び二酸化チタニウム（ＴｉＯ２）繊維を含むが、それらに限定されるものではない。別の一般的で非限定的な一実施例として、ガス透過層７４は、ガス透過性ポリマーフィルムから形成され得る（又は含み得る）。
【００６０】
同様に、様々な材料が使用されて、第２の封じ込め層１６の積層構造体７０のガス不透過層７６を形成し得る。一般的で非限定的な一実施例として、ガス不透過層７６は、ポリマー材料から形成され得る（又は含み得る）。特定の非限定的な一実施例として、ガス不透過層７６は、ポリエーテルエーテルケトン（ＰＥＥＫ）から形成され得る（又は含み得る）。別の特定の非限定的な一実施例として、ガス不透過層７６は、ポリエーテルイミド（ＰＥＩ）から形成され得る（又は含み得る）。別の特定の非限定的な一実施例として、ガス不透過層７６は、ポリウレタン（ＴＰＵ）から形成され得る（又は含み得る）。別の特定の非限定的な一実施例として、ガス不透過層７６は、ポリフェニルスルホン（ＰＰＳＵ）から形成され得る（又は含み得る）。別の一般的で非限定的な一実施例として、ガス不透過層７６は、金属材料から形成され得る（又は含み得る）。別の特定の非限定低な一実施例として、ガス不透過層７６は、金属化フィルム（例えば、アルミニウム金属化ポリエチレンテレフタレート（ａｌｕｍｉｎｕｍ  ｍｅｔａｌｉｚｅｄ  ｐｏｌｙｅｔｈｙｌｅｎｅ  ｔｅｒｅｐｈｔｈａｌａｔｅ））又はアルミニウム金属化ポリプロピレン（ａｌｕｍｉｎｕｍ  ｍｅｔａｌｉｚｅｄ  ｐｏｌｙｐｒｏｐｙｌｅｎｅ））から形成され得る（又は含み得る）。
【００６１】
ガス捕獲材料７２は、高エネルギー密度装置１２（図１）の過渡的な動作の間などに、高エネルギー密度装置１２（図１）から発散し得るガスの１以上を捕獲することができる任意の材料であり得る。ターゲットガスは、様々な揮発性有機化合物のみならず、水素、二酸化炭素、及び一酸化炭素を含むが、それらに限定されるものではない。したがって、ガス捕獲の様々なモードが考えられる。
【００６２】
第１の実施態様では、ガス捕獲材料７２が、吸着剤（又は吸着剤の組み合わせ）であり得る（又は含み得る）。吸着性ガス捕獲材料７２の組成は、高エネルギー密度装置１２（図１）から発散し得るガスによって影響を受け得る。適正な材料の選択を伴って、高エネルギー密度装置１２から発散しているガスは、第２の封じ込め層１６の積層構造体７０の中へ入り、ガス捕獲材料７２に吸着され得る。
【００６３】
吸着性ガス捕獲材料７２の物理的な形態は、ガス捕獲材料７２の組成によって影響を受け得る。吸着性粒子、積層吸着剤、フォーム、及びそれらと同様なものなどの使用が考えられるが、様々な他の形態が、本開示の範囲から逸脱することなしに使用され得る。
【００６４】
第１の実施態様の第１の表現では、ガス捕獲材料７２が、水素選択吸着剤であり得る（又は含み得る）。水素選択吸着剤の一般的で非限定的な一実施例は、金属有機フレームワークである。金属有機フレームワーク系水素選択吸着剤の特定の非限定的な一実施例は、Ｚｎ４Ｏ（ＢＢＣ）２であり、ＢＢＣは４、４’、４”‐［ｂｅｎｚｅｎｅ‐１、３、５‐ｔｒｉｙｌ‐ｔｒｉｓ（ｂｅｎｚｅｎｅ‐４、１‐ｄｉｙｌ）］ｔｒｉｂｅｎｚｏａｔｅである。水素選択吸着剤の別の一般的で非限定的な一実施例は、ゼオライトである。ゼオライト系水素選択吸着剤の特定の非限定的な一実施例は、モルデナイト（ｍｏｒｄｅｎｉｔｅ）である。ゼオライト系水素選択吸着剤の別の特定の非限定的な一実施例は、フォージャサイト（ｆａｕｊａｓｉｔｅ）である。
【００６５】
第１の実施態様の第２の表現では、ガス捕獲材料７２が、二酸化炭素選択吸着剤であり得る（又は含み得る）。二酸化炭素選択吸着剤の一般的で非限定的な一実施例は、金属有機フレームワークである。金属有機フレームワーク系二酸化炭素選択吸着剤の特定の非限定的な一実施例は、Ｍｇ２（ＤＯＢＤＣ）であり、ＤＯＢＤＣは２、５‐ｄｉｏｘｉｄｏ‐１、４‐ｂｅｎｚｅｎｅｄｉｃａｒｂｏｘｙｌａｔｅである。二酸化炭素選択吸着剤の別の一般的で非限定的な一実施例は、ゼオライトである。ゼオライト系二酸化炭素選択吸着剤の特定の非限定的な一実施例は、ゼオライト  １３Ｘである。
【００６６】
第１の実施態様の第３の表現では、ガス捕獲材料７２が、炭化水素選択吸着剤であり得る（又は含み得る）。炭化水素選択吸着剤の一般的で非限定的な一実施例は、金属有機フレームワークである。金属有機フレームワーク系Ｃ１〜Ｃ１３炭化水素選択吸着剤の特定の非限定的な一実施例は、Ｆｅ‐ＭＯＦ‐７４である。金属有機フレームワーク系Ｃ１〜Ｃ１３炭化水素選択吸着剤の別の特定の非限定的な一実施例は、Ｍｇ‐ＭＯＦ‐７４である。
【００６７】
第２の実施態様では、ガス捕獲材料７２が、吸収剤（又は吸収剤の組み合わせ）であり得る。吸収性ガス捕獲材料７２の組成は、高エネルギー密度装置１２（図１）から発散し得るガスによって影響を受け得る。適正な材料の選択を伴って、高エネルギー密度装置１２から発散しているガスは、第２の封じ込め層１６の積層構造体７０の中へ入り、ガス捕獲材料７２に吸収され得る。
【００６８】
吸収性ガス捕獲材料７２の物理的な形態は、ガス捕獲材料７２の組成によって影響を受け得る。液体吸収剤の使用が考えられるが、様々な他の形態（例えば、固体）が、本開示の範囲から逸脱することなく使用され得る。
【００６９】
第２の実施態様の第１の表現では、ガス捕獲材料７２が、二酸化炭素を吸収するための液体溶媒などの液体溶媒であり得る（又は含み得る）。二酸化炭素選択吸収液体溶媒の一般的で非限定的な一実施例は、アミンである。アミン系二酸化炭素選択吸収液体溶媒の特定の非限定的な一実施例は、モノエタノールアミンである。二酸化炭素選択吸収液体溶媒の別の一般的で非限定的な一実施例は、アルカリ溶液である。アルカリ系二酸化炭素選択吸収液体溶媒の特定の非限定的な一実施例は、水酸化ナトリウムである。アルカリ系二酸化炭素選択吸収液体溶媒の別の特定の非限定的な一実施例は、水酸化リチウムである。
【００７０】
積層構造体７０が、ガス捕獲材料７２を第２の封じ込め層１６の中へ組み込むための適切な手段として示され説明される一方で、様々な代替的技術も考えられ得る。例えば、ガス捕獲材料７２がフォーム又は他の多孔性材料の中へ組み込まれ（例えば、分散され）、ガス不透過層７６がフォーム上に積層され、第２の封じ込め層１６の外側へガスが逃げることを抑止する。
【００７１】
図８及び図９を参照すると、第２の封じ込め層１６（図９）は、支持構造体８２上に配置され得る。支持構造体８２は、第２の封じ込め層１６のために望ましい構成を有するフレームワークとして構築され得る。例えば、支持構造体８２は、高エネルギー密度装置１２から第２の封じ込め層１６へのガスの移動を妨げない金属フレームワークであり得る。
【００７２】
このようにして、第２の封じ込め層１６が元来十分に硬くない場合に、第２の封じ込め層１６は支持構造体８２を覆って寄りかかり得る。したがって、支持構造体８２は第２の封じ込め層１６の重量を支持し、第２の封じ込め層１６は支持構造体８２の形状に従順であり得る。
【００７３】
図１に戻って参照すると、高エネルギー密度装置１２、第１の封じ込め層１４、及び第２の封じ込め層１６は、第３の封じ込め層１８内に囲い込まれ得る。したがって、高エネルギー密度装置１２、第１の封じ込め層１４、及び第２の封じ込め層１６は、第３の封じ込め層１８によって画定された第３の封じ込め容積２４の一部分を占め得る。しかしながら、第３の封じ込め容積２４は、高エネルギー密度装置１２、第１の封じ込め層１４、及び第２の封じ込め層１６によって占められた空間の容積よりも大きくなり得、それによって、第２の封じ込め層１６と第３の封じ込め層１８との間に隙間２７を残す。
【００７４】
任意選択的に、１以上のセンサ２９が、第３の封じ込め層１８の隙間２７を感知するように配置され得る。一実施例として、センサ２９は、水素センサ、二酸化炭素センサ、一酸化炭素センサ、及び／又は炭化水素センサなどの、ガスセンサであり得る。別の一実施例として、センサ２９は温度センサであり得る。更に別の一実施例として、センサ２９は圧力センサであり得る。
【００７５】
第３の封じ込め層１８は、様々な構成を想定し得る。図１で示されるように、特定の一構成では、第３の封じ込め層１８が、ベース構造体２０上に支持されたドームとして構築され得る。図１で、ドーム形状の第３の封じ込め層１８が、円弧状の断面を有するように示される一方で、円形状（例えば、半球ドーム）などの様々な代替的断面が考えられる。任意の特定の理論に限定されることなく、ドーム形状の第３の封じ込め層１８は、別の非ドーム形状の構成を有する第３の封じ込め層１８よりも大きいバリスティック統合性（ｂａｌｌｉｓｔｉｃ  ｉｎｔｅｇｒｉｔｙ）を有し得る。とは言うものの、第３の封じ込め層１８を非ドーム形状の構成に構築することは、本開示の範囲からの逸脱をもたらさないだろう。
【００７６】
第３の封じ込め層１８は、バリスティック材料から形成され得る（又は含み得る）。したがって、第３の封じ込め層１８は、比較的高速で移動する物体による損傷に耐えることができる。そのようにして、第３の封じ込め層１８は、高エネルギー密度装置１２から発散している粒子を封じ込めるように機能し得る。
【００７７】
第１の実施態様では、第３の封じ込め層１８のバリスティック材料が、膨張性材料（ｄｉｌａｔａｎｔ  ｍａｔｅｒｉａｌ）であり得る（又は含み得る）。したがって、第３の封じ込め層１８は、比較的軟らかく、柔軟で、且つ軽量であり得る。しかしながら、移動している粒子による衝撃を受けると、第３の封じ込め層１８内の膨張性材料は、ずれ粘稠化（ｓｈｅａｒ  ｔｈｉｃｋｅｎｉｎｇ）を経験し、それによって、粒子に対して、衝撃からのエネルギーを分散させることができる硬い表面を提供する。
【００７８】
様々な膨張性材料が、本開示の範囲から逸脱することなく、第３の封じ込め層１８のバリスティック材料として使用され得る。適切な膨張性材料の非限定的な一実施例は、英国イーストサセックス州のＤ３Ｏ  Ｌａｂから購入可能なＤ３Ｏ（登録商標）膨張性材料である。適切な膨張性材料の別の非限定的な一実施例は、英国のＡｕｍｏｕｒｇｅｌ  Ｌｉｍｉｔｅｄから購入可能なＡＲＭＯＵＲＧＥＬ（登録商標）エネルギー吸収材料である。
【００７９】
膨張性材料は、応力がない状態で流れ得る。したがって、膨張性材料を本開示の封じ込めシステム１０の第３の封じ込め層１８の中へ組み込むことは、基板上で（又は基板内で）膨張性材料を支持することを必要とし得る。本開示の範囲から逸脱することなしに、様々な技術が使用され、膨張性材料を支持することができる。
【００８０】
図１０を参照すると、第１の実施態様の１つの表現では、第３の封じ込め層１８が、膨張性材料１０２、第１の内張り層１０４、及び、任意選択的に、第２の内張り層１０６を含む積層構造体１００として形成される。膨張性材料層１０２は、第１の内張り層１０４と任意選択した第２の内張り層１０６との間に配置される。
【００８１】
第１及び第２の内張り層１０４、１０６は、様々な基板材料から形成され得る。機能的に、第１及び第２の内張り層１０４、１０６は、膨張性材料１０２を積層構造体１００内に支持し、それによって、膨張性材料の流れを抑止し、積層構造体１００の積層構成を維持する。一般的で非限定的な一実施例として、第１及び第２の内張り層１０４、１０６は、バリスティック繊維素材などの繊維素材であり得る（又は含み得る）。特定の非限定的な一実施例として、第１及び第２の内張り層１０４、１０６は、デラウェア州ウィルミントンのＥ．Ｉ．ｄｕ  Ｐｏｎｔ  ｄｅ  Ｎｅｍｏｕｒｓ  ａｎｄ  Ｃｏｍｐａｎｙから購入可能な、ＫＥＶＬＡＲ（登録商標）パラアラミド合成繊維素材（ｐａｒａ‐ａｒａｍｉｄ  ｓｙｎｔｈｅｔｉｃ  ｆａｂｒｉｃ）であり得る（又は含み得る）。別の特定の非限定的な一実施例として、第１及び第２の内張り層１０４、１０６は、バリスティックナイロンであり得る（又は含み得る）。
【００８２】
膨張性材料層１０２の断面厚さＴＤは、設計留意点であり、他の潜在的な要素の中でとりわけ、膨張性材料１０２の組成、使用される高エネルギー密度装置１２（図１）の種類、及び封じ込めシステム１０の全体的なサイズによって影響を受け得る。例えば、膨張性材料層１０２の断面厚さＴＤは、約０．１ｃｍから約１０ｃｍまでの範囲内に含まれ、例えば、約０．５ｃｍから約５ｃｍまでであり、又は約１ｃｍから約３ｃｍまでであり得る。
【００８３】
本開示の範囲から逸脱することなく、追加の層が、第３の封じ込め層１８の積層構造体１００内に含まれ得る。例えば、一変形例では、積層構造体１００が、複数の交互に現れる膨張性材料及び内張り材料の層を含み得る。
【００８４】
任意選択的に、第３の封じ込め層１８の積層構造体１００は、キルティング加工され（ｑｕｉｌｔｅｄ）得る。積層構造体１００のキルティング（ｑｕｉｌｔｉｎｇ）は、膨張性材料１０２を第１及び第２の内張り層１０４、１０６によって画定された複数のポケット内に封じ込め、それによって、膨張性材料１０２の流れを抑止し、積層構造体１００の全体の構成を保持する。
【００８５】
第２の実施態様では、第３の封じ込め層１８のバリスティック材料が、バリスティック繊維素材であり得る（又は含み得る）。したがって、第３の封じ込め層１８は、比較的軟らかく、柔軟で、且つ軽量であり、更に、その中を通って移動する粒子の通過を阻止し得る。
【００８６】
図１１を参照すると、第２の実施態様の１つの表現では、第３の封じ込め層１８が、複数のバリスティック繊維素材層１２２、１２４、１２６、１２８、１３０、１３２、１３４を含む、積層構造体１２０として形成され得る。積層構造体１２０の各バリスティック繊維素材層１２２、１２４、１２６、１２８、１３０、１３２、１３４は、同じ組成を有し得る。代替的に、積層構造体１２０の少なくとも１つの層（例えば、層１２４、１２８、１３２）が、他の層（例えば、層１２２、１２６、１３０、１３４）と異なり得る。
【００８７】
このようにして、第３の封じ込め層１８は、複数の重なった層の構造体として形成され得る。しかしながら、単一層の第３の封じ込め層１８を使用することも考えられ、それは、本開示の範囲からの逸脱をもたらさないだろう。
【００８８】
様々なバリスティック繊維素材（又はバリスティック繊維素材の組み合わせ）が使用され、第３の封じ込め層１８を構築し得る。積層構造体１２０を形成することにおいて有用なバリスティック繊維素材の非限定的な一実施例は、ＫＥＶＬＡＲ（登録商標）ｐａｒａ‐ａｒａｍｉｄ  ｓｙｎｔｈｅｔｉｃ  ｆａｂｒｉｃである。積層構造体１２０を形成することにおいて有用なバリスティック繊維素材の別の非限定的な一実施例は、ルクセンブルグのＩｎｖｉｓｔａ  Ｎｏｒｔｈ  Ａｍｅｒｉｃａ  Ｓ．ａ  ｒ．ｌ．から購入可能なＣＯＲＤＵＲＡ（登録商標）ｂａｌｌｉｓｔｉｃ  ｆａｂｒｉｃである。積層構造体１２０を形成することにおいて有用なバリスティック繊維素材の更に別の非限定的な一実施例は、バージニア州コロニアルハイツのＨｏｎｅｙｗｅｌｌ  Ａｄｖａｎｃｅｄ  Ｆｉｂｅｒｓ  ａｎｄ  Ｃｏｍｐｏｓｉｔｅｓから購入可能なＳＰＥＣＴＲＡ（登録商標）ｆｉｂｅｒ  ｆａｂｒｉｃである。
【００８９】
図１２及び図１３を参照すると、第３の封じ込め層１８（図１３）は、支持構造体１４０上に配置され得る。支持構造体１４０は、第３の封じ込め層１８のために望ましい構成を有するフレームワークとして構築され得る。例えば、支持構造体１４０は、第３の封じ込め層１８の重量を支持することができる金属フレームワークであり得る。
【００９０】
このようにして、第３の封じ込め層１８が元来十分に硬くない場合に、第３の封じ込め層１８は支持構造体１４０を覆って寄りかかり得る。したがって、支持構造体１４０が第３の封じ込め層１８の重量を支持し、第３の封じ込め層１８が支持構造体１４０の形状に従順であり得る。
【００９１】
したがって、本開示の封じ込めシステム１０は、複数の封じ込め層（第１の封じ込め層１４、第２の封じ込め層１６、及び第３の封じ込め層１８）を含み得る。封じ込めシステム１０の各封じ込め層１４、１６、１８は、少なくとも１つの特定の機能性において封じ込めシステム１０に貢献し得る。したがって、高エネルギー密度装置１２が封じ込めシステム１０に封じ込められた場合に、高エネルギー密度装置１２から発散している熱、ガス、液体、及び／又は固体は、封じ込めシステム１０内に封じ込められ得る。封じ込めシステム１０は、（例えば、高エネルギー密度装置１２が完全に封じ込めシステム１０内に囲い込まれているなど）雰囲気に通気する必要性がほとんど又は全く存在しないように、高エネルギー密度装置１２に対してサイズ決定され得る。
【００９２】
高エネルギー密度装置１２のための封じ込め方法も開示される。図１４を参照すると、概して２００で指定される本開示の方法の一実施形態が、高エネルギー密度装置１２（図１）を提供するステップを有するブロック２０２で開始され得る。非限定的な一実施例として、高エネルギー密度装置１２は、リチウムイオンバッテリなどのバッテリであり得る。別の非限定的な一実施例として、高エネルギー密度装置１２は、燃料電池であり得る。
【００９３】
ブロック２０４において、高エネルギー密度装置１２（図１）は、少なくとも部分的に、第１の封じ込め層１４（図１）内に囲い込まれ得る。第１の封じ込め層１４は、相変化材料４２（図４）などの熱材料を含み得る。したがって、高エネルギー密度装置１２を第１の封じ込め層１４内に囲い込むことによって、高エネルギー密度装置１２から発散している熱が、第１の封じ込め層１４の熱材料４２に伝達され得る。
【００９４】
ブロック２０６において、高エネルギー密度装置１２（図１）及び第１の封じ込め層１４（図１）は、少なくとも部分的に、第２の封じ込め層１６（図１）内に囲い込まれ得る。第２の封じ込め層１６は、ガス捕獲材料７２（図７）を含み得る。したがって、高エネルギー密度装置１２を第２の封じ込め層１６内に囲い込むことによって、高エネルギー密度装置１２から発散しているガスが、第２の封じ込め層１６のガス捕獲材料７２によって封じ込められ得る。
【００９５】
ブロック２０８において、高エネルギー密度装置１２（図１）、第１の封じ込め層１４（図１）、及び第２の封じ込め層１６（図１）は、少なくとも部分的に、第３の封じ込め層１８（図１）内に囲い込まれ得る。第３の封じ込め層１８は、膨張性材料１０２（図１０）などのバリスティック材料を含み得る。したがって、高エネルギー密度装置１２を第３の封じ込め層１８内に囲い込むことによって、高エネルギー密度装置１２から発散している粒子が、第３の封じ込め層１８のバリスティック材料１０２によって封じ込められ得る。
【００９６】
したがって、本開示の方法２００は、高エネルギー密度装置１２（図１）を複数の封じ込め層内に囲い込み得る。各封じ込め層は、少なくとも１つの特定の機能性を有している。したがって、高エネルギー密度装置１２から発散している熱、ガス、及び／又は粒子は、それぞれの層によって封じ込められ得る。
【００９７】
本開示の封じ込めシステム１０及び方法２００の実施例が、図１５で示されるように航空機の製造及び保守方法４００に照らして、及び図１６で示されるように航空機４０２に照らして説明され得る。製造前の段階では、航空機の製造及び保守方法４００が、航空機４０２の仕様及び設計４０４、及び材料の調達４０６を含み得る。製造段階では、航空機４０２の構成要素／サブアセンブリの製造４０８と、システムインテグレーション４１０とが行われる。その後、航空機４０２は、認可及び納品４１２を経て運航４１４に供され得る。顧客により運航される期間に、航空機４０２には、改造、再構成、改修なども含み得る定期的な整備及び保守４１６が予定される。
【００９８】
方法４００の各処理は、システムインテグレーター、第三者、及び／又はオペレーター（例えば、顧客）によって実行又は実施され得る。本明細書の目的のために、システムインテグレーターは、限定しないが、任意の数の航空機製造者及び主要システムの下請業者を含み、第三者は、限定しないが、任意の数のベンダー、下請業者、及び供給業者を含み、かつ、オペレータは、航空会社、リース会社、軍事団体、サービス機関などであり得る。
【００９９】
図１６で示されるように、実施例の方法４００によって生産された航空機４０２は、複数のシステム４２０及び内装４２２を有する機体４１８を含み得る。複数のシステム４２０の例には、推進システム４２４、電気システム４２６、油圧システム４２８、及び環境システム４３０のうちの１以上が含まれ得る。任意の数の他のシステムが含まれることもある。本開示の封じ込めシステム１０は、電気システム４２６及び／又は環境システム４３０などの航空機４０２の様々なシステム４２０に組み込まれ得る。
【０１００】
本開示の封じ込めシステム１０及び方法２００は、航空機の製造及び保守方法４００の１以上の任意の段階で採用することができる。例えば、構成要素／サブアセンブリの製造４０８、システムインテグレーション４１０、及び／又は整備及び保守４１６に対応する構成要素又はサブアセンブリは、本開示の封じ込めシステム１０を使用して作製され又は製造され得る。また、１以上の装置例、方法例、又はこれらの組み合わせは、例えば、機体４１８及び／又は内装４２２などの航空機４０２の組み立てを実質的に効率化するか、又は航空機４０２のコストを削減することにより、構成要素／サブアセンブリの製造４０８及びシステムインテグレーション４１０において利用され得る。同様に、システムの実施例、方法の実施例、又はそれらの組み合わせのうちの１以上は、航空機４０２の運航期間に、例えば、整備及び保守４１６に利用され得るが、それらに限定されるものではない。
【０１０１】
本開示の封じ込めシステム１０及び方法２００は、航空機に関連して説明されているが、当業者は、開示されるサービス及びシステムは多種多様な異なる種類の輸送体向けの、多様な異なる構成要素のために利用され得ることを、容易に認識するであろう。例えば、本書で説明されている実施形態の実行態様は、例えば、ヘリコプター、客船、自動車などを含む、任意の種類の輸送体に実装され得る。別の一実施例として、本開示の封じ込めシステム１０は、バッテリを輸送又は保管する場合に使用され得る。
【０１０２】
更に、本開示は、以下の条項による実施形態を含む。
条項１
第１の封じ込め容積を少なくとも部分的に画定する第１の封じ込め層であって、熱材料を含む、第１の封じ込め層、第２の封じ込め容積を少なくとも部分的に画定する第２の封じ込め層であって、ガス捕獲材料を含み、前記第１の封じ込め層が前記第２の封じ込め容積内に配置される、第２の封じ込め層、及び第３の封じ込め容積を少なくとも部分的に画定する第３の封じ込め層であって、バリスティック材料を含み、前記第２の封じ込め層が前記第３の封じ込め容積内に配置される、第３の封じ込め層を備える、封じ込めシステム。
条項２
高エネルギー密度装置を更に備え、前記高エネルギー密度装置が、少なくとも部分的に、前記第１の封じ込め容積内に配置される、条項１に記載の封じ込めシステム。
条項３
前記高エネルギー密度装置が、バッテリを備える、条項２に記載の封じ込めシステム。
条項４
前記バッテリが、リチウムイオンバッテリである、条項３に記載の封じ込めシステム。
条項５
前記高エネルギー密度装置が、燃料電池を備える、条項２に記載の封じ込めシステム。
条項６
前記高エネルギー密度装置が複数のサブユニットを備え、前記第１の封じ込め層が複数の第１の封じ込めユニットを備え、前記複数のサブユニットの各サブユニットが、少なくとも部分的に、前記複数の第１の封じ込めユニットの関連付けられた第１の封じ込めユニット内に配置される、条項２に記載の封じ込めシステム。
条項７
前記高エネルギー密度装置が、前記第１の封じ込め層内に接近した状態で受け入れられる、条項２に記載の封じ込めシステム。
条項８
ベース構造体を更に備え、前記第２の封じ込め層が前記ベース構造体に連結され、前記第２の封じ込め容積を画定し、前記第３の封じ込め層が前記ベース構造体に連結され、前記第３の封じ込め容積を画定する、条項１に記載の封じ込めシステム。
条項９
前記第１の封じ込め層が、スリーブ、ラップ、及び容器のうちの１つとして構成される、条項１に記載の封じ込めシステム。
条項１０
前記熱材料がポリマーを含む、条項1に記載の封じ込めシステム。
条項１１
前記ポリマーが、少なくとも１００℃のガラス転移温度を有する熱可塑性ポリマーである、条項１０に記載の封じ込めシステム。
条項１２
前記ポリマーが、少なくとも１２５℃のガラス転移温度を有する熱可塑性ポリマーである、条項１０に記載の封じ込めシステム。
条項１３
前記ポリマーがポリアリールエーテルケトンを含む、条項１０に記載の封じ込めシステム。
条項１４
前記ポリマーが、ポリエーテルエーテルケトン、ポリエーテルケトンケトン、ポリエーテルケトン、ポリエーテルケトンエーテルケトンケトン、ポリエーテルイミド、及びそれらの組み合わせから成る群から選択される、条項１０に記載の封じ込めシステム。
条項１５
前記ポリマーがシリコーンを含む、条項１０に記載の封じ込めシステム。
条項１６
前記熱材料が相変化材料を含む、条項１に記載の封じ込めシステム。
条項１７
前記相変化材料が、固体と液体との相変化材料である、条項１６に記載の封じ込めシステム。
条項１８
前記相変化材料が、パラフィン、脂肪酸、フェノール、みつろう、キノン、安息香酸、ｐキシレン二塩化物、ケイ酸ナトリウム、リチウム、塩化ナトリウム、及びそれらの組み合わせから成る群から選択される、条項１６に記載の封じ込めシステム。
条項１９
前記第１の封じ込め層がキャリアを更に備え、前記熱材料が前記キャリアによって支持される、条項１６に記載の封じ込めシステム。
条項２０
前記キャリアが複数のポケットを画定し、前記熱材料が前記複数のポケット内に受け入れられる、条項１９に記載の封じ込めシステム。
条項２１
前記キャリアがポリマーフィルムを備える、条項１９に記載の封じ込めシステム。
条項２２
前記キャリアが、金属及び金属酸化物のうちの少なくとも１つから構築されたフレームワークを備える、条項１９に記載の封じ込めシステム。
条項２３
前記キャリアが、前記熱材料を含浸させた金属酸化物を含む、条項１９に記載の封じ込めシステム。
条項２４
前記第２の封じ込め層がドーム形状である、条項１に記載の封じ込めシステム。
条項２５
前記第２の封じ込め層が積層構造体を備え、前記ガス捕獲材料が前記積層構造体の中に組み込まれる、条項１に記載の封じ込めシステム。
条項２６
積層構造体がガス透過層及びガス不透過層を備え、前記ガス捕獲材料が前記ガス透過層と前記ガス不透過層との間に配置される、条項２５に記載の封じ込めシステム。
条項２７
前記ガス透過層が繊維素材を含む、条項２６に記載の封じ込めシステム。
条項２８
前記繊維素材が金属酸化物繊維を含む、条項２７に記載の封じ込めシステム。
条項２９
前記ガス不透過層がポリマー材料を含む、条項２７に記載の封じ込めシステム。
条項３０
前記ガス捕獲材料が吸着剤を含む、条項１に記載の封じ込めシステム。
条項３１
前記吸着剤が、金属有機フレームワーク及びゼオライトのうちの少なくとも１つを含む、条項３０に記載の封じ込めシステム。
条項３２
前記吸着剤が、水素選択吸着剤、二酸化炭素選択吸着剤、及び炭化水素選択吸着剤のうちの少なくとも１つを含む、条項３０に記載の封じ込めシステム。
条項３３
前記ガス捕獲材料が吸収剤を含む、条項１に記載の封じ込めシステム。
条項３４
支持構造体を更に備え、前記第２の封じ込め層が前記支持構造体によって支持される、条項１に記載の封じ込めシステム。
条項３５
前記第２の封じ込め容積内に配置されたセンサを更に備える、条項１に記載の封じ込めシステム。
条項３６
前記第３の封じ込め層がドーム形状である、条項１に記載の封じ込めシステム。
条項３７
前記バリスティック材料が膨張性材料を含む、条項１に記載の封じ込めシステム。
条項３８
前記第３の封じ込め層が積層構造体を備え、前記膨張性材料が前記積層構造体の中に組み込まれる、条項３７に記載の封じ込めシステム。
条項３９
前記積層構造体が少なくとも１つの内張り層を備え、前記内張り層が前記膨張性材料に付けられる、条項３８に記載の封じ込めシステム。
条項４０
前記内張り層がバリスティック繊維素材を備える、条項３９に記載の封じ込めシステム。
条項４１
前記積層構造体がキルティング加工される、条項３９に記載の封じ込めシステム。
条項４２
前記バリスティック材料がバリスティック繊維素材を備える、条項１に記載の封じ込めシステム。
条項４３
前記バリスティック繊維素材が、複数の重なった層の構造体である、条項４２に記載の封じ込めシステム。
条項４４
前記バリスティック素材が、パラアラミド合成繊維素材を備える、条項４２に記載の封じ込めシステム。
条項４５
支持構造体を更に備え、前記第３の封じ込め層が前記支持構造体によって支持される、条項１に記載の封じ込めシステム。
条項４６
前記第３の封じ込め容積内に配置されたセンサを更に備える、条項１に記載の封じ込めシステム。
条項４７
第１の封じ込め容積を少なくとも部分的に画定する第１の封じ込め層であって、相変化材料及びキャリアを含み、前記相変化材料が前記キャリアによって支持される、第１の封じ込め層、第２の封じ込め容積を少なくとも部分的に画定する第２の封じ込め層であって、前記第１の封じ込め層が前記第２の封じ込め容積内に配置され、ガス透過層、ガス不透過層、及び前記ガス透過層と前記ガス不透過層との間に配置されたガス捕獲材料を含む、第２の封じ込め層、並びに第３の封じ込め容積を少なくとも部分的に画定する第３の封じ込め層であって、前記第２の封じ込め層が前記第３の封じ込め容積内に配置され、内張り材料及び前記内張り材料に連結された膨張性材料を含む、第３の封じ込め層を備える、封じ込めシステム。
条項４８
前記キャリアが、前記相変化材料を含浸させた金属酸化物を含む、条項４７に記載の封じ込めシステム。
条項４９
前記ガス捕獲材料が吸着剤を含む、条項４７に記載の封じ込めシステム。
条項５０
第１の封じ込め容積を少なくとも部分的に画定する第１の封じ込め層であって、熱材料を含む、第１の封じ込め層、及び前記第１の封じ込め容積内に少なくとも部分的に受け入れられる高エネルギー密度装置を備える、封じ込めシステム。
条項５１
第２の封じ込め容積を少なくとも部分的に画定する第２の封じ込め層であって、前記第１の封じ込め層が前記第２の封じ込め容積内に配置され、ガス捕獲材料を含む、第２の封じ込め層を更に備える、条項５０に記載の封じ込めシステム。
条項５２
第３の封じ込め容積を少なくとも部分的に画定する第３の封じ込め層であって、バリスティック材料を含み、前記第１の封じ込め層が前記第３の封じ込め容積内に配置される、第３の封じ込め層を更に備える、条項５０に記載の封じ込めシステム。
条項５３
第２の封じ込め容積を少なくとも部分的に画定する第２の封じ込め層であって、ガス捕獲材料を含む、第２の封じ込め層、及び前記第２の封じ込め容積内に少なくとも部分的に受け入れられる高エネルギー密度装置を備える、封じ込めシステム。
条項５４
第３の封じ込め容積を少なくとも部分的に画定する第３の封じ込め層であって、バリスティック材料を含み、前記第２の封じ込め層が前記第３の封じ込め容積内に配置される、第３の封じ込め層を更に備える、条項５３に記載の封じ込めシステム。
条項５５
高エネルギー密度装置を提供すること、前記高エネルギー密度装置を、少なくとも部分的に、熱材料を含む第１の封じ込め層内に囲い込むこと、前記第１の封じ込め層を、ガス捕獲材料を含む第２の封じ込め層内に囲い込むこと、及び前記第２の封じ込め層を、バリスティック材料を含む第３の封じ込め層内に囲い込むことを含む、封じ込め方法。
【０１０３】
高エネルギー密度装置のための本開示の封じ込めシステム及び方法の様々な実施形態が示され説明されてきたが、当業者は、本明細書を読むことによって変形例を想起し得るだろう。本出願は、そのような変形例を含み、特許請求の範囲によってのみ限定される。
【図１】
0006804197.tif 000002
【図２】
0006804197.tif 000003
【図３】
0006804197.tif 000004
【図４】
0006804197.tif 000005
【図５】
0006804197.tif 000006
【図６】
0006804197.tif 000007
【図７】
0006804197.tif 000008
【図８】
0006804197.tif 000009
【図９】
0006804197.tif 000010
【図１０】
0006804197.tif 000011
【図１１】
0006804197.tif 000012
【図１２】
0006804197.tif 000013
【図１３】
0006804197.tif 000014
【図１４】
0006804197.tif 000015
【図１５】
0006804197.tif 000016
【図１６】
0006804197.tif 000017